СПОСОБ ПОЛУЧЕНИЯ ГЕТЕРОЯДЕРНЫХ АЦЕТАТОВ ПАЛЛАДИЯ С ЦВЕТНЫМИ МЕТАЛЛАМИ

1. Способ получения гетероядерных ацетатов палладия с цветными металлами, включающий взаимодействие ацетатов палладия и цветного металла в растворе ледяной уксусной кислоты, отличающийся тем, что взаимодействие ацетатных соединений, взятых в мольном соотношении палладий : цветной металл - 1:(0.90-0.97), проходит в ледяной уксусной кислоте, использованной в количестве (600-800)% от мольного количества палладия, при температуре (70-90)°С с испарением растворителя до влажного или сухого остатка, с повторным добавлением ледяной уксусной кислоты, в количестве (200-600)% от мольного количества палладия, повторного испарения растворителя при температуре (80-120)°С, с обработкой сухого остатка, предварительно подогретым до (70-90)°С, раствором смеси бензола или толуола и ангидрида уксусной кислоты при их объемном соотношении (4-8):1 соответственно, при количестве ангидрида уксусной кислоты (20-60)% от мольного количества палладия, при температуре (70-100)°С в течение (2-30) мин, охлаждении полученной суспензии до температуры (40-70)°С и отфильтровыванием целевого соединения.
3
3
6
3
3
5
2
3
2
2
3
3
6
2
4
n
2
3
2
2
3
3
6
2
4
n
2
3
2
2
3
2
2
4
3
2
2
3
2
2
n
2
3
2
2
3
2
2
4
3
2
2
2
3
4
2
2
3
2
2
3
2
2
2
2. Способ по п.1, отличающийся тем, что в качестве ацетата палладия может быть использовано соединение [Pd(CHCОО)] или [Pd(CHCОО)NO], а в качестве ацетата цветного металла может быть взято соединение Mn(CHCОО)*4HO (catena-[Mn(CHCОО)(HO)]*8nHO) или Mn(CHCОО)*2HO (catena-[Mn(CHCОО)(HO)]*2nHO) или Со(CHCОО)*4HO([Со(CHCОО)(HO)]) или Со(CHCОО)*2HO (catena-[Со(CHCОО)(HO)]*nHO) или Ni(CHCОО)*4HO([Ni(CHCОО)(HO)]) или Cu(CHCОО)*HO([Cu(CHCОО)(HO)]) или Zn(CHCОО)*2HO([Zn(CHCОО)(HO)]) или ZnO.
3. Способ получения гетероядерных ацетатов палладия с цветными металлами, включающий взаимодействие ацетатов палладия и цветного металла в растворе ледяной уксусной кислоты с испарением растворителя, отличающийся тем, что взаимодействие ацетатных соединений, взятых в мольном соотношении палладий : цветной металл - 1:(0.90-0.97), проходит в ледяной уксусной кислоте, использованной в количестве (400-600)% от мольного количества палладия, при температуре (80-120)°С с испарением растворителя до сухого остатка, с его последующей обработкой, предварительно подогретым до (70-90)°С, раствором смеси бензола или толуола и ангидрида уксусной кислоты при их объемном соотношении (4-8):1 соответственно при количестве ангидрида уксусной кислоты (20-60)% от мольного количества палладия, при температуре (70-100)°С в течение (2-30) мин, охлаждении полученной суспензии до температуры (40-70)°С и отфильтровыванием целевого соединения.
3
3
6
3
2
3
3
6
n
3
2
2
5
3
10
n
2
3
2
3
2
n
3
2
2
3
4
n
3
2
3
2
3
4
3
2
3
2
2
3
4
n
4
3
6
4
3
6
3
2
3
2
n
4. Способ по п.3, отличающийся тем, что в качестве ацетата палладия может быть использовано соединение [Pd(CHCОО)], а в качестве ацетата цветного металла может быть взято соединение Mn(CHCОО)(catena-[Mn(CHCОО)]) или Со(CHCОО)*0.2HO(catena-[Со(CHCОО)]*nHO) или Со(CHCОО)(catena-[Со(CHCОО)]) или Ni(CHCОО)(catena-[Ni(CHCOO)]) или Cu(CHCОО)*CHCООН([Cu(CHCОО)(CHCООН)]) или Cu(CHCОО)(catena-[Cu(CHCОО)]) или ZnO(CHCОО)([ZnO(CHCОО)]) или Zn(CHCОО)(catena-[Zn(CHCОО)]).